СПОСОБ ПРОИЗВОДСТВА ДЕКОРАТИВНОГО ЗАПОЛНИТЕЛЯ (ВАРИАНТЫ)
METHOD OF PRODUCTION OF DECORATIVE FILLING AGENT (VERSIONS)

Изобретение относится к производству заполнителей для бетонов.
Известен способ производства декоративного заполнителя, предусматривающий подготовку зерен заполнителя, нанесение на их поверхность слоя декорирующего материала [1].
Задачей изобретения является повышение морозостойкости декоративного заполнителя.
Технический результат достигается тем, что по способу производства декоративного заполнителя, предусматривающему подготовку заполнителя, нанесение на его поверхность слоя декорирующего материала, в качестве заполнителя используют предварительно смоченный водой цементный клинкер, а в качестве декорирующего материала - цемент. Используют цветной цемент.
Технический результат достигается также тем, что по способу производства декоративного заполнителя, предусматривающему подготовку заполнителя, нанесение на его поверхность слоя декорирующего материала, в качестве заполнителя используют цементный клинкер, а в качестве декорирующего материала - цементное тесто нормальной густоты. Для приготовления цементного теста используют цветной цемент.
Способ поясняется следующими примерами.
1. Подготавливают цементный (портландцементный) клинкер и смачивают его водой (например, погружают в емкость с водой). На поверхность смоченного водой цементного клинкера наносят (напыляют) цветной цемент и оставляют (например, на сетке) до затвердевания образовавшегося слоя толщиной 0,5-2 мм.
2. Подготавливают цементный клинкер и смачивают его водой (например, из распылителя). На поверхность смоченного водой цементного клинкера наносят (напыляют) портландцемент и оставляют (например, на сетке) до затвердевания образовавшегося слоя толщиной 0,5-2 мм.
3. Подготавливают цементный клинкер. На основе белого цемента и воды приготавливают цементное тесто нормальной густоты. На поверхность цементного клинкера наносят (погружением) цементное тесто нормальной густоты и оставляют (например, на сетке) до затвердевания образовавшегося слоя толщиной 0,5-2 мм.
4. Подготавливают цементный клинкер. На основе цветного цемента и воды приготавливают цементное тесто нормальной густоты. На поверхность цементного клинкера наносят (погружением) цементное тесто нормальной густоты и оставляют (например, на сетке) до затвердевания образовавшегося слоя толщиной 0,5-2 мм.
Предложенный способ получения декоративного заполнителя не сложен. Морозостойкость декоративного заполнителя, полученного по первому варианту, составит 140-150 циклов, по второму варианту - 120-130 циклов.
Источник информации
1. Иваненко В.Н. Строительные материалы и изделия из кремнистых пород. - К.: Будiвельник, 1978. - С.86-87.